"A.ポリオレフィン、B.加水分解性不飽和シラン、C.ラジカル発生剤、およびD.ハロゲン化ポリアリールアルカンを含む組成物。前記ハロゲン化ポリアリールアルカンのアルカン成分が、C1~C6アルカンから誘導され、アリール成分が、フェニルおよびナフチルの少なくとも1つであり、ハロゲン成分が、臭化物である、請求項1に記載の組成物。前記ハロゲン化ポリアリールアルカンが少なくとも50ハロゲン化されている、請求項2に記載の組成物。前記ハロゲン化ポリアリールアルカンが、デカブロモジフェニルエタンDBDPEである、請求項3に記載の組成物。E.シラン架橋触媒、カーボンブラック、非臭素化フィラー、着色剤、酸化防止剤、および金属不活性化剤の少なくとも1つをさらに含む、請求項1に記載の組成物。A.前記ポリオレフィンが、ポリエチレンであり、前記組成物の21~92重量パーセントwtを構成し、B.前記加水分解性不飽和シランが、ビニルトリメトキシシランVTMS、ビニルトリエトキシシラン、ビニルトリアセトキシシラン、およびγ-メタアクリロキシプロピルトリメトキシシランの少なくとも1つであり、前記組成物の0.5~5wtを構成し、C.前記ラジカル発生剤が、過酸化物であり、前記組成物の0.04~0.15wtを構成し、D.ハロゲン化ポリアリールアルカンが、前記組成物の5~30wtを構成し、E.カーボンブラックが、前記組成物の20~45wtを構成し、F.前記シラン架橋触媒が、前記組成物の0.01~5wtを構成する、請求項5に記載の組成物。A.シラングラフトポリオレフィンSi-g-ポリオレフィン、およびB.デカブロモジフェニルエタンDBDPEを含む組成物。シラン架橋触媒、カーボンブラック、非臭素化フィラー、着色剤、酸化防止剤、および金属不活性化剤の少なくとも1つをさらに含む、請求項7に記載の組成物。前記Si-g-ポリオレフィンが架橋している、請求項8に記載の組成物。臭素化難燃添加剤を含むSi-g-ポリオレフィン組成物を調製するための方法であって、加水分解性不飽和シランの少なくとも一部がポリオレフィンにグラフトするように、反応ゾーン内でグラフト条件で操作してA.ポリオレフィン、B.加水分解性不飽和シラン、C.ラジカル発生剤、およびD.デカブロモジフェニルエタンを接触させるステップを含む方法。前記反応ゾーンが、押出ゾーンを含む、請求項10に記載の方法。シラン架橋触媒が、前記反応および押出ゾーンに存在する、請求項11に記載の方法。前記Si-g-ポリオレフィンを、前記押出ゾーンから除去した後に架橋するステップをさらに含む、請求項12に記載の方法。一実施形態では、本発明は、A.ポリオレフィン、B.加水分解性不飽和シラン、C.ラジカル発生剤、およびD.ハロゲン化ポリアリールアルカン難燃剤を含む難燃剤組成物である。一実施形態では、ポリオレフィンは、ポリエチレンであり、加水分解性不飽和シランは、ビニルトリメトキシシランVTMS、ビニルトリエトキシシラン、ビニルトリアセトキシシラン、および、γ-メタアクリロキシプロピルトリメトキシシランの少なくとも1つであり、ラジカル発生剤は、過酸化物である。一実施形態では、組成物はさらに、シラン架橋触媒、カーボンブラック、非ハロゲン化フィラー、着色剤、酸化防止剤、および金属不活性化剤の少なくとも1つを含む。一実施形態では、本発明は、A.シラングラフトポリオレフィンSi-g-ポリオレフィン、およびB.ハロゲン化ポリアリールアルカン難燃剤を含む組成物である。一実施形態では、組成物はさらに、シラン架橋触媒、カーボンブラック、非ハロゲン化フィラー、着色剤、酸化防止剤、および金属不活性化剤の少なくとも1つを含む。一実施形態では、Si-g-ポリオレフィンは、架橋している。一実施形態では、本発明は、ハロゲン化難燃添加剤を含むSi-g-ポリオレフィン組成物を製造するための方法であって、この方法は、加水分解性不飽和シランの少なくとも一部がポリオレフィンにグラフトするように、グラフト条件で作動する反応ゾーン内で、A.ポリオレフィン、B.加水分解性不飽和シラン、C.ラジカル発生剤、およびD.ハロゲン化ポリアリールアルカン難燃剤を接触させるステップを含む。一実施形態では、反応ゾーンは押出ゾーンを含む。一実施形態では、シラン架橋触媒は、反応ゾーン内に存在する。一実施形態では、この方法は、Si-g-ポリオレフィンが反応ゾーンから押し出された後に、湿気に曝されてSi-g-ポリオレフィンを架橋するさらなるステップを含む。一実施形態では、Si-g-ポリオレフィンは、電線またはケーブル外装として反応ゾーンから押し出される。定義相反する記載、文脈からの暗示、または当技術分野での慣例がない限り、すべての部およびパーセントは重量に基づいており、すべての試験方法は本開示の提出日現在のものである。米国特許実務の目的に対して、参照したいずれの特許、特許出願または公開の内容も、特に、定義本開示で具体的に提供されるどの定義とも矛盾しない範囲でおよび当技術分野の一般知識の開示に関する内容が、参照によりその全体が組み込まれているまたはそれと同等の米国版が、参照により組み込まれている。本開示における数の範囲は、おおよそであり、したがって別段の指定がない限り、範囲外の値を含み得る。数の範囲には、任意の下限値と任意の上限値の間に少なくとも2単位の分離があることを条件として、1単位の増加で、下限値および上限値からまたそれらを含めてすべての値が含まれる。例として、例えば、分子量などの組成の、物理的な、または他の特性が、100~1,000である場合、100、101、102などのすべての個々の値および、100~144、155~170、197~200、などの副範囲が、明白に数え上げられる。1より小さい値を含む、または1より大きい端数例えば、1.1、1.5などを含む範囲では、1単位は適宜、0.0001、0.001、0.01または0.1であると考えられる。10より小さい一桁の数字を含む範囲では例えば、1~5、1単位は通常、0.1と考えられる。これらは、具体的に意図されたものの例に過ぎず、数え上げられる最小値と最高値の間の数値のすべての可能な組合せが、本開示で明白に記載されると考えられるべきである。数の範囲は、本開示内で、とりわけ、本発明の組成物中の成分の相対量に対し与えられる。電線および類似の用語は、導電性金属、例えば、銅またはアルミニウムの単一撚線、あるいは光ファイバの単一撚線を意味する。ケーブルおよび類似の用語は、保護絶縁体、ジャケットまたは外装内にある少なくとも1本の電線または光ファイバを意味する。典型的には、ケーブルは、通常、共通の保護絶縁体、ジャケットまたは外装内で束ねられた2本以上の電線または光ファイバである。ジャケット内部の個々の電線またはファイバは、露出、被覆、または絶縁されていてもよい。結合ケーブルは、電気用電線と光ファイバの両方を含み得る。ケーブルなどは、低、中、および高電圧用途用に設計することができる。典型的なケーブルの設計は、米国特許第5,246,783号、第6,496,629号および第6,714,707号に例示されている。ポリマーは、同種または異種のいずれでもモノマーを反応すなわち、重合させることにより調製される化合物を意味する。したがって、一般的な用語ポリマーは、通常、1種類のモノマーのみから調製されるポリマーを指すのに使用される用語ホモポリマー、および以下で定義される用語インターポリマーを包含する。インターポリマーおよびコポリマーは、少なくとも2つの異種のモノマーの重合により調製されるポリマーを意味する。これらの一般的な用語は、古典的コポリマー、すなわち、2つの異種のモノマーから調製されるポリマーと、3つ以上の異種のモノマーから調製されるポリマー、例えば、ターポリマー、テトラポリマーなど、の両方を含む。ポリエチレン、エチレンポリマーおよび類似の用語は、エチレンから誘導される単位を含むポリマーを意味する。エチレンポリマーは、通常、エチレンから誘導される少なくとも50モルパーセントmolの単位を含む。シラングラフトポリオレフィンおよび類似の用語は、シラン官能基を含むオレフィンポリマーを意味する。シラン官能基は、例えば、米国特許第3,646,155号または第6,048,935号に記載されるように、加水分解性不飽和シラン、例えば、ビニルトリアルコキシシランを、オレフィンポリマー、例えばエチレンポリマーの主鎖にグラフトした結果である。ブレンド、ポリマーブレンドおよび類似の用語は、2つ以上のポリマーのブレンドを意味する。そのようなブレンドは、混和性であっても、なくてもよい。そのようなブレンドは、相分離していても、していなくてもよい。そのようなブレンドは、透過電子分光法、光散乱、X線散乱および当技術分野で知られている他の任意の方法から決定される、1つまたは複数のドメイン配置を含んでいても、いなくてもよい。組成物および類似の用語は、2つ以上の成分の混合物またはブレンドを意味する。例えば、シラングラフトエチレンポリマーを調製する状況では、組成物は、少なくとも1つのエチレンポリマー、少なくとも1つのビニルシラン、および少なくとも1つのラジカル開始剤を含むことになる。ケーブル外装または他の製造品を調製する状況では、組成物は、エチレン-ビニルシランコポリマー、触媒硬化系および潤滑剤、フィラー、酸化防止剤などの所望の任意の添加剤を含むことになる。周囲条件および類似の用語は、物品の周辺領域または環境の温度、圧力および湿度を意味する。典型的なオフィスビルまたは研究室の周囲条件は、温度23°Cおよび大気圧を含む。グラフト条件および類似の用語は、以下の2つが互いに接触する際に加水分解性不飽和シランがポリオレフィンにグラフトすることになる温度、圧力、湿度、滞留時間、撹拌などを意味する。グラフト条件は、シランおよびポリオレフィンの性質、ならびに触媒の有無により変化する可能性がある。触媒量は、検出可能な濃度、好ましくは、商業的に許容できる濃度で、エチレン-ビニルシランポリマーの架橋を促進するのに必要な触媒の量を意味する。架橋されたcrosslinked、硬化されたcuredおよび同様の用語は、ポリマーが、成形品にされる前または後に、架橋を引き起こす処置を受け、または処置に曝されており、90重量パーセント以下のキシレンまたはデカレンdecaleneの抽出可能物すなわち、10重量パーセント以上のゲル含量を有することを意味する。架橋性crosslinkable、硬化性curableおよび類似の用語は、ポリマーが、成形品にされる前または後に、ポリマーが硬化または架橋されておらず、実質的な架橋を引き起こしてしまう処置を受けていない、または処置に曝されていないが、そのような処置例えば、水分に曝されるを受け、または処置に曝されると、実質的な架橋を引き起こす、または促進することになる添加剤または官能基を含むことを意味する。ポリオレフィン樹脂本発明の実施に有用なポリオレフィン樹脂は、熱可塑性であり、ポリオレフィンのホモポリマーとインターポリマーの両方を含む。ポリオレフィンホモポリマーの例は、エチレンおよびプロピレンのホモポリマーである。ポリオレフィンインターポリマーの例は、エチレン/α-オレフィンのインターポリマーおよびプロピレン/α-オレフィンのインターポリマーである。α-オレフィンは、好ましくはC3-20の直鎖、分岐、または環式α-オレフィンであるプロピレン/α-オレフィンインターポリマーについては、エチレンがα-オレフィンと考えられる。C3-20α-オレフィンの例には、プロペン、1-ブテン、4-メチル-l-ペンテン、1-ヘキセン、1-オクテン、1-デセン、1-ドデセン、1-テトラデセン、1-ヘキサデセン、および1-オクタデセンが含まれる。α-オレフィンは、シクロヘキサンやシクロペンタンなど環式構造も含むことができ、3-シクロヘキシル-1-プロペンアリルシクロヘキサンやビニルシクロヘキサンなどのα-オレフィンを生じる。用語の古典的な意味ではα-オレフィンでないが、本発明の目的から、ノルボルネンや関連するオレフィンなどのある種の環式オレフィンは、α-オレフィンであり、上述のα-オレフィンの一部またはすべての代わりに使用することができる。同様に、スチレンおよびその関連オレフィン例えば、α-メチルスチレンなどは、本発明の目的にとってα-オレフィンである。例示的なポリオレフィンコポリマーには、エチレン/プロピレン、エチレン/ブテン、エチレン/1-ヘキセン、エチレン/1-オクテン、エチレン/スチレンなどが含まれる。例示的なターポリマーには、エチレン/プロピレン/l-オクテン、エチレン/プロピレン/ブテン、エチレン/ブテン/l-オクテン、およびエチレン/ブテン/スチレンが含まれる。コポリマーは、ランダムでもブロックでもよい。ポリオレフィン樹脂は、不飽和のエステルや酸などの1つまたは複数の官能基を含むこともでき、これらのポリオレフィンはよく知られており、従来の高圧技法により調製することができる。不飽和エステルは、アルキルアクリレートでもアルキルメタクリレートでもビニルカルボキシレートでもよい。アルキル基は、1~8個の炭素原子、好ましくは1~4個の炭素原子を有し得る。カルボキシレート基は、2~8個の炭素原子、好ましくは2~5個の炭素原子を有し得る。エステルコモノマーに帰属するコポリマーの部分は、コポリマーの重量に対して1~50重量パーセントまでの範囲にあり得る。アクリレートおよびメタクリレートの例には、エチルアクリレート、メチルアクリレート、メチルメタクリレート、t-ブチルアクリレート、n-ブチルアクリレート、n-ブチルメタクリレート、および2-エチルヘキシルアクリレートがある。ビニルカルボキシレートの例には、酢酸ビニル、プロピオン酸ビニル、およびブタン酸ビニルがある。不飽和酸の例には、アクリル酸またはマレイン酸が含まれる。本発明で有用なポリオレフィンのより具体的な例には、極低密度ポリエチレンVLDPE例えば、FLEXOMER登録商標エチレン/1-ヘキセンポリエチレン、DowChemicalCompany製、均一分岐した直鎖エチレン/α-オレフィンコポリマー例えば、TAFMER登録商標、MitsuiPetrochemicalsCompanyLimited製およびEXACT登録商標、ExxonChemicalCompany製、均一分岐した実質的に直鎖のエチレン/α-オレフィンポリマー例えば、AFFINITY登録商標およびENGAGE登録商標ポリエチレン、DowChemicalCompanyから入手可能、および米国特許第7,355,089号に記載されているものなどのオレフィンブロックコポリマー例えば、INFUSE登録商標、DowChemicalCompanyから入手可能が含まれる。より好ましいポリオレフィンコポリマーは、均一分岐した直鎖および実質的に直鎖のエチレンコポリマーである。実質的に直鎖のエチレンコポリマーは、特に好ましく、米国特許第5,272,236号、第5,278,272号および第5,986,028号に、より十分に記載されている。本発明の実施に有用なポリオレフィンには、プロピレン、ブテンおよび他のアルケンベースのコポリマー、例えば、プロピレンから誘導される大部分の単位および別のα-オレフィンエチレンを含むから誘導される少数の単位を含むコポリマーも含まれる。本発明の実施に有用である例示的なプロピレンポリマーには、DowChemicalCompanyから入手可能のVERSIFY登録商標ポリマー、およびExxonMobilChemicalCompanyから入手可能のVISTAMAXX登録商標ポリマーが含まれる。上記オレフィンポリマーのいずれのブレンドも、本発明で使用することができ、好ましいモードでは、本発明のオレフィンポリマーが、ブレンドの熱可塑性ポリマー成分の、少なくとも約50、好ましくは少なくとも約75、より好ましくは少なくとも約80重量パーセントを構成する程度に、オレフィンポリマーは、1つまたは複数の他のポリマーを用いブレンドまたは希釈することができる。それほど好ましくないモードでは、また、求められる可能性がある他の特性に依存して、オレフィンポリマー含量は、熱可塑性ポリマー成分の50未満でもよい。本発明の組成物中のポリオレフィン、すなわち、ハロゲン化難燃添加剤を含む架橋、シラングラフトポリオレフィン押出製品の量は、組成物の最終使用用途に大いに依存する。しかし、通常、本発明の組成物中のポリオレフィンの量は、組成物の重量に対して少なくとも21重量パーセントwtである。組成物中の樹脂の最大量は、通常、組成物の重量に対して92wtを超えない。加水分解性不飽和シランオレフィンポリマーに効果的にグラフトし、架橋することになるどんなシランも本発明の実施に使用することができ、次式により表示されるものが例示であり、式中、R1は水素原子またはメチル基であり、xが1のとき、yが1であることを条件としてxおよびyは、0または1であり、mおよびnは、独立に1~12までの、好ましくは1~4の整数であり、各Rは独立に、1~12個の炭素原子を有するアルコキシ基例えば、メトキシ、エトキシ、ブトキシ、アリールオキシ基例えば、フェノキシ、アラルオキシaraloxy基例えば、ベンジルオキシ、1~12個の炭素原子を有する脂肪族アシルオキシ基例えば、ホルミルオキシ、アセチルオキシ、プロパノイルオキシ、アミノまたは置換アミノ基アルキルアミノ、アリールアミノ、あるいは1~6個までの炭素原子を有する低級アルキル基などの加水分解性有機基である。ただし、3個のR基のうちせいぜい1個がアルキルであることを条件とする。そのようなシランは、高圧プロセスなど、反応器でエチレンと共重合され得る。そのようなシランは、成形shapingまたは成形moldingの操作の前または間のいずれかに、有機過酸化物の適当量を使用することにより、適当なエチレンポリマーにグラフトすることもできる。熱および光安定剤、顔料などの追加成分も、配合物に含まれ得る。架橋が生じるプロセスの段階は、一般に、硬化段階と言われ、プロセス自体は一般に硬化と言われる。メルカプトプロピルトリアルコキシシランなどの、ラジカルプロセスを経由してポリマー中の不飽和を増やすシランも含まれる。適当なシランには、ビニル、アリル、イソプロペニル、ブテニル、シクロヘキセニルまたはγ-メタアクリロキシアリル基などのエチレン性不飽和ヒドロカルビル基、および、例えば、ヒドロカルビルオキシ、ヒドロカルボニルオキシ、またはヒドロカルビルアミノ基などの加水分解性基を含む不飽和シランが含まれる。加水分解性基の例には、メトキシ、エトキシ、ホルミルオキシ、アセトキシ、プロプリオニルオキシ、および、アルキルまたはアリールアミノ基が含まれる。好ましいシランは、ポリマーにグラフトすることができ、または他のモノマーエチレンやアクリレートなどと反応器内で共重合することができる不飽和アルコキシシランである。これらのシランおよびそれらの調製方法は、Meverdenらの米国特許第5,266,627号に、より十分に記載されている。ビニルトリメトキシシランVTMS、ビニルトリエトキシシラン、ビニルトリアセトキシシラン、γ-メタアクリロキシプロピルトリメトキシシランおよびこれらのシランの混合物は、本発明で使用するための好ましいシラン架橋剤である。フィラーが存在する場合は、好ましくは、架橋剤は、ビニルトリアルコキシシランを含む。本発明の実施で使用するシラン架橋剤の量は、ポリマーの性質、シラン、加工または反応器条件、グラフト効率、最終用途、および類似の要因に依存して大きく変化する可能性があるが、典型的には、少なくとも0.5、より典型的には少なくとも0.7重量パーセントが使用される。簡便性および経済性の要検討事項が、本発明の実施で使用されるシラン架橋剤の最大量に対する2つの主要な制限であり、典型的には、シラン架橋剤の最大量は、5重量パーセントを超えず、より典型的には3重量パーセントを超えない。ラジカル発生剤開始剤加水分解性不飽和シランは、ラジカル発生剤または開始剤、例えば、過酸化物およびアゾ化合物の作用を通して、または電離放射線などによってポリオレフィンポリマーにグラフトする。有機開始剤には、例えば、過酸化ジクミル、過酸化ジ-tert-ブチル、t-ブチルペルベンゾエート、過酸化ベンゾイル、クメンヒドロペルオキシド、t-ブチルペルオクトエート、過酸化メチルエチルケトン、2,5-ジメチル-2,5-ジt-ブチルペルオキシヘキサン、過酸化ラウリル、およびtert-ブチルペルアセテートなどの過酸化物開始剤のいずれか1つなどが好ましい。適当なアゾ化合物は、2,2-アゾビスイソブチロニトリルである。開始剤の量は、変化し得るが、通常、少なくとも0.04、好ましくは、少なくとも0.06部/100部樹脂phrの量で存在する。通常、開始剤は、0.15phrを超えず、好ましくは、約0.10phrを超えない。開始剤に対するシラン架橋剤の重量比も大きく変化し得るが、典型的な架橋剤:開始剤の重量比は、10:1~500:1の間、好ましくは18:1~250:1の間にある。部/100部樹脂またはphrにおいて使用する場合、樹脂はオレフィンポリマーを意味する。ハロゲン化ポリアリールアルカンハロゲン化ポリアリールアルカンは、既知の化合物であり、多くが市販されている。本発明の一実施形態では、ハロゲン化ポリアリールアルカンのアルカン成分、すなわち、該化合物のアルキル成分は、直鎖C1~C6アルカン、典型的には、エタン、プロパンまたはブタンから誘導される。一実施形態では、化合物のアリール成分は、フェニルまたはナフチルである。一実施形態では、化合物のアルキル成分は、それぞれが他のアリール基と同じまたは異なり得る2~4個のアリール基で置換される。各アリール基は、ハロゲン以外の1つまたは複数の置換基、例えば1つまたは複数のアルキル基を含むことができる。化合物のハロゲン成分は、通常、フッ化物、塩化物または臭化物の少なくとも1つ、好ましくは臭化物である。化合物は通常、アリール基に主に結合したハロゲン基で少なくとも50ハロゲン化しているが、結合点がアルキル基上に存在する範囲で、一部がアルキル基に結合している場合もある。代表的なハロゲン化ポリアリールアルカンには、これに限定されないが、デカブロモジフェニルエタンDBDPE、ノナブロモジフェニルエタンおよびオクタブロモジフェニルエタンが含まれ、DBDPEが好ましいハロゲン化ポリアリールアルカンである。本発明の組成物、すなわち、ハロゲン化ポリアリールアルカンを含むシラングラフト架橋ポリオレフィン押出品におけるハロゲン化ポリアリールアルカンの量は、ポリオレフィンの量同様に、組成物の最終使用用途に大いに依存する。しかし、通常は、組成物中のハロゲン化ポリアリールアルカンの量は、組成物の重量に対して少なくとも5重量パーセント、より典型的には、少なくとも8重量パーセントwtである。組成物中のハロゲン化ポリアリールアルカンの最大量は、組成物の重量に対し、典型的には、30wtを超えず、より典型的には20wtを超えない。従来のどの方法もポリオレフィンポリマーにシラン架橋剤をグラフトするのに使用することができるが、1つの好ましい方法は、一軸スクリュー押出機などの反応押出機の第1ステージでその2つを開始剤とブレンドすることである。グラフト条件は、変化し得るが、開始剤の滞留時間および半減期に依存して、例えば、160および260°C、好ましくは190と230°Cの間の融解温度が、通常、使用される。カーボンブラック組成物が黒色である本発明の実施形態は、通常、カーボンブラックを含む天然色であり、または着色剤、例えば、顔料もしくは染料を含み、通常、カーボンブラックを欠いている、または含有していない組成物とは対照的である。事実上、どのカーボンブラックも、本発明の実施に使用することができる。カーボンブラックの代表的な例には、ASTMグレードN110、N121、N220、N231、N234、N242、N293、N299、S315、N326、N330、M332、N339、N343、N347、N351、N358、N375、N539、N550、N582、N630、N642、N650、N683、N754、N762、N765、N774、N787、N907、N908、N990およびN991が含まれる。カーボンブラックには、ファーネスブラック、アセチレンブラック、サーマルブラック、ランプブラックlampblackおよびケッチェンブラックKetjenblackも含まれる。これらのカーボンブラックは、9~14g/kgの範囲のヨード吸収および10~150cm3/100gの範囲の平均細孔容積を有する。一実施形態では、カーボンブラックは、電線およびケーブル外装の良好な耐候性能を達成するためにN110型カーボンブラックである。一実施形態では、カーボンブラックは、より大きい粒子サイズ、例えば15~400ナノメートル、および小さな比表面積、例えば、ASTMD2414により測定して30~50cm3/100gの油吸収係数を有するMTカーボンmediumthermalblackである。一実施形態では、カーボンブラックは、その難燃剤特性、例えば、中粒径または大粒径およびアモルファス構造が選択され、それによって、組成物から製造される物品の剛性を大きく増やさずに多量の添加が可能になる。一実施形態では、カーボンブラックは、カーボンファイバ、カーボンナノチューブ、フラーレン、グラファイトおよび拡張型グラファイトプレートレットの形態をとることができる。カーボンブラックは、通常、少なくとも20wtの半導体遮蔽組成物を含む。カーボンブラックは、通常、45wt以下の半導体遮蔽組成物を含む。シラン架橋触媒架橋触媒は、ルイスおよびブレンステッドの酸および塩基を含む。ルイス酸は、ルイス塩基から電子対を受けることができる化学種である。ルイス塩基は、ルイス酸に電子対を与えることができる化学種である。本発明の実施で使用することができるルイス酸には、二ラウリン酸ジブチルすずDBTDL、オレイン酸ジメチルヒドロキシすず、マレイン酸ジオクチルすず、マレイン酸ジ-n-ブチルすず、二酢酸ジブチルすず、二オクタン酸ジブチルすず、酢酸すず、オクタン酸すず、などのすずカルボキシレート、およびナフテン酸鉛、カプリル酸亜鉛およびナフテン酸コバルトなどの他の多様な有機金属化合物が含まれる。DBTDLは、好ましいルイス酸である。本発明の実施で使用することができるルイス塩基には、これに限定されないが、第1級、第2級および第3級アミンが含まれる。これらの触媒は、通常、湿気硬化用途で使用される。本発明の実施で使用される架橋触媒の最低量は、触媒の量である。この量は、通常、シラングラフトポリオレフィン樹脂と触媒を合せた重量の、少なくとも0.01、好ましくは少なくとも0.02、より好ましくは少なくとも0.03重量パーセントwtである。ポリオレフィン樹脂中の架橋触媒の最大量に対する制限は、経済性および実用性例えば、収穫逓減のみにより課せられるが、典型的には、一般的最大量は、エチレンポリマーと縮合触媒を合せた重量の、5wt未満、好ましくは、3wt未満、より好ましくは、2wt未満を含む。シラン架橋触媒は、通常、反応押出機に添加され、そのためポリオレフィンへのシランのグラフト反応を行う間、存在している。したがって、Si-g-ポリオレフィンは、通常、湿気例えば、スチームバスおよび/または、貯蔵、輸送もしくは使用される環境に存在する湿度に曝されると、押出機を離れる前のいくらかの架橋と、押出機を離れた後の架橋の完了を、通常、経験する。フィラーおよび添加剤臭素化難燃添加剤を含む架橋シラングラフトポリオレフィン押出製品は、充填されていても、されていなくてもよい。充填されている場合は、存在するフィラーの量は、好ましくは、シラン架橋オレフィンポリマーの機械的および/または化学的特性を許容できないほど大きく劣化させると思われる量を超えるべきでない。典型的には、存在するフィラーの量は、ポリマーの重量に対して、2~80、好ましくは、5~70重量パーセントwtである。代表的なフィラーには、カオリン粘土、水酸化マグネシウム、シリカ、炭酸カルシウムおよびカーボンブラックが含まれる。フィラーは、難燃剤特性を有しても有していなくてもよい。フィラーが存在する本発明の好ましい実施形態では、普通ならフィラーがシラン硬化反応に干渉するためにもつこともあり得るいずれの傾向も、防止または遅延すると見込まれる材料でフィラーが被覆されている。ステアリン酸は、そのようなフィラーコーティングの実例である。フィラーおよび触媒が、望ましくない任意の相互作用および反応を避けるように選択され、この選択は当業者の技能に十分含まれている。本発明の組成物は、本発明の組成物の望ましい物理的または機械的特性に干渉しない範囲で、例えば、酸化防止剤例えば、IRGANOX商標1010、CibaSpecialtyChemicalsの登録商標、などの、例えば、ヒンダードフェノール、ホスファイト例えば、IRGAFOS商標168、CibaSpecialtyChemicalsの登録商標、UV安定剤、粘着添加剤、光安定剤ヒンダードアミンなど、可塑剤ジオクチルフタレートまたはエポキシ化大豆油など、金属不活性化剤、スコーチ抑制剤、離型剤、タッキファイヤー炭化水素タッキファイヤーなど、ワックスポリエチレンワックスなど、加工助剤オイル、ステアリン酸などの有機酸、有機酸の金属塩など、エクステンダー油パラフィンオイルや鉱油など、着色剤または顔料、などの添加剤も含み得る。これらの添加剤は、当業者に知られた量で使用される。代表的配合本発明の組成物中の各成分の量は、組成物が使用されることになる用途と共に変化するであろう。電線およびケーブルの用途では、例えば、組成物配合は、望ましい難燃剤性能により、かつ、組成物が、黒色に対して天然色または着色であるかにより変化することになる。水平XHHW、RHWおよび垂直VW-1燃焼の適用これらの試験はUnderwritersLaboratoriesのUL2556に記載されているに関する代表的配合は、表1および2に報告されているすべての量は、組成物の総重量に対する重量パーセントである。難燃剤濃度は、ケーブル構造および性能の要件、例えば、NationalElectricCodeNFPA出版で仕様が定められたものに合うよう調整される。配合/製作ポリオレフィン樹脂、加水分解性不飽和シラン、ラジカル発生剤、デカブロモジフェニルエタン、シラン架橋触媒、任意選択のカーボンブラック、ならびに任意選択のフィラーおよび添加剤の配合は、当業者に知られた標準手段により実施することができる。配合装置の例には、BanburyまたはBolling内部ミキサーなどの内部バッチミキサーがある。あるいは、Farrel連続ミキサー、WernerおよびPfleiderer二軸スクリューミキサー、またはBussニーディング連続押出機などの、連続一軸もしくは二軸スクリューミキサーまたは押出機を使用することができる。使用するミキサーの型、およびミキサーの操作条件は、粘性、体積抵抗率、および押出表面平滑性などの組成物の特性に影響を及ぼすことになろう。組成物の成分は、通常、混合物を完全に均一化するのに十分であるが、材料をゲル化させるには不十分な温度と時間で混合される。触媒は、通常、シラングラフトオレフィンポリマーに添加されるが、もしあれば触媒は、添加剤の前に、共に、または後に添加することができる。通常、成分は、溶融混合装置で混ぜ合わされる。次いで、混合物は、最終品に成形される。配合および物品製作の温度は、シラングラフトオレフィンポリマーの融点より高いが、250°C未満とすべきである。いくつかの実施形態では、触媒と添加剤のどちらか、または両方が、予め混合したマスターバッチとして添加される。そのようなマスターバッチは、一般に、不活性プラスチック樹脂、例えば、低密度ポリエチレンに触媒および/または添加剤を分散させることにより形成される。マスターバッチは、溶融配合方法により都合よく形成される。一実施形態では、成分、例えばフィラーの中に存在するか、またはそれと結合した水分から生じ得る潜在的なスコーチを減らす、または除去するために、成分の1つもしくは複数を配合前に乾燥する、または成分の混合物を配合後に乾燥する。一実施形態では、架橋性シリコーン-修飾ポリオレフィン混合物は、長い貯蔵寿命用の架橋触媒がない中で調製され、架橋触媒は、溶融成形品の調製における最終ステップとして添加される。製造品一実施形態では、本発明の組成物は、知られた量および知られた方法で、ケーブルに外装または断熱層として適用することができる例えば、米国特許第5,246,783号および第4,144,202号に記載の装置および方法で。通常、組成物は、ケーブル-コーティングダイスを装備した反応器-押出機で調製され、組成物の成分が配合された後に、ケーブルがダイスから引き出されると同時に、組成物はケーブル上に押し出される。硬化は、反応器-押出機内で始まることがある。必要ではなく、または好ましくはないが、成形品を、高い温度と外部の湿気のどちらか、または両方に曝すことができ、高い温度の場合は、成形品が所望の架橋度に達するような時間、周囲温度とポリマーの融点までの間だが融点未満の温度に通常ある。どの成形後硬化の温度も0°Cより高いはずである。本発明のポリマー組成物から調製することができる他の製造品には、ファイバ、リボン、シート、テープ、チューブ、パイプ、隙間ふさぎ材weatherstripping、シール、ガスケット、ホース、泡状物質、履物footwearおよびベローズが含まれる。これらの物品は、既知の装置および技法を使用して製造することができる。本発明は、以下の実施例を通してより完全に記載される。別段の指定がない限り、すべての部およびパーセントは重量による。特定の実施形態添加剤がグラフトプロセスに干渉する傾向は、ASTMD5289により、MDR上に182°Cで実施する実験で、生じる最大トルクMHにより測定されるように生じ得るポリエチレンの架橋収率によって定量化する。ベース材料は、LLDPEDFDA-7530を、カーボンブラックまたは難燃剤マスターバッチおよび/または酸捕捉酸化防止剤Chimassorb944と組み合わせてBRABENDER商標ミキサーを使用して調製する。ベース樹脂を調製した後、2重量の過酸化ジクミルを化合物に浸透させ、その上で182°CでMDRを使用してMHを決定する。BRABENDER商標混合は、155°Cで5分間である。過酸化物に浸した後は、追加の溶融混合は完了しない。表3のデータは、LLDPE試料1で生じたMHだけが9.4であったことを示している。UV安定性のために必要な望ましい2.5濃度を達成するためにカーボンブラックマスターバッチを添加すると、反応効率がいくぶん失われ、MH試料2は8.5に低下する。試料2は、Monosil用途の低電圧LVユーティリティー電線を製造するのに使われる代表的な調合物なので、目標のMH値8.5は、有効なグラフト反応を行うのに必要な所望の目標値の代表である。試料3は、グラフト操作の進行中に従来の臭素化難燃剤デカブロモジフェニルオキサイド、DBDPOを使用する問題点を例示している。この試料に対するMH4.8は、所望の値8.5のほぼ半分である。しかし、驚くことに、臭素化難燃剤をデカブロモジフェニルエタンDBDPEと置き換えると、試料4でMH7.7が達成される。このことは、DBDPEが、ラジカル開始反応においてDBDPOの20のみの干渉を有することを示している。難燃性は、添加剤の組合せを使用することで達成されるので、さらなる改良系を確認するために、実験は、難燃剤FR性能が臭素化難燃剤とカーボンブラックの組合せによって達成される系でも行われる。試料5は、主としてカーボンブラックベースであり、臭素化難燃剤を試料2の20のみを使用する難燃剤組成物の使用が、MH7.8を有することを示す。このことは、臭素化難燃剤の部分の代わりにカーボンブラックを使用すると、グラフトプロセスで使用することができる化合物を製造するのに有益であることを示している。試料6はさらに、カーボンブラック難燃剤と組み合わせてDBDPEを使用すると、系4または5より性能が優れており、MH8.6を有することを示している。このことは、試料6が、系2と同等の最も望ましい性能を達成することを示している。残留酸性種は、過酸化物効率の低下につながる過酸化物化合物を分解する場合がある。したがって、臭素化難燃剤は、酸性種例えば、HBrを含み、または生じ得るので、これが上記で示された効果の原因であるか確認するために評価を行う。これを行うために、0.2wtの塩基性酸化防止剤CHIMASSORB商標944が、上記で評価されたものと同様の系に添加される。試料1Aは、この酸化防止剤がLLDPEだけのMHに影響を及ぼさず、試料1と同等のMH9.4を有することを示す。一方、試料3A、4A、5Aおよび6Aはすべて、CHIMASSORB944を含まなかった対応物に比べMHが1.5増加した。これらの試料は異なる濃度で使用される異なる臭素化難燃添加剤を含むので、酸残滓、および臭素化難燃剤の熱分解から生じる酸の存在は、DBDPEの性能がDBDPOより改善する原因ではない。さらに、これらの難燃剤組成物中のアミンベース酸化防止剤を使用すると、より高いラジカル効率を生じる。この酸化防止剤効果は開示される難燃剤の好みに独立しているので、これは本発明に必要な成分ではない。試料1比較:過酸化物の応答に影響を及ぼす添加剤はない。1A比較:他の添加剤が存在しない試料1と比較して、CHIMASSORB商標944のMHへの影響はない。2比較:カーボンブラックの影響3比較:DBDPOの影響、試料1、1Aおよび2と比較して、欠点を示す。3A比較:CHIMASSORB商標944が試料3の性能を改善することを示す。4本発明:試料3に対する、DBDPEによるMH値の改善は試料1および2により近いことを示す。4A本発明:合体した改善を得るのに、試料4でもCHIMASSORB商標944が使用できることを示す。5比較:試料3と比較して、低濃度でのDBDPOの影響はその使用量に比例する。5A比較:改善を得るのに、試料5でもCHIMASSORB商標944が使用できることを示す。6本発明:低濃度が使用される場合でさえも、試料5に対するDBDPEによる改善を示す。6A本発明:改善を得るのに、試料6でもCHIMASSORB商標944が使用できることを示す。材料DFDA-7530:0.70MI、0.92g/ccLLDPEで、DowChemicalCompanyのUNIPOL商標PE方法により製造。カーボンブラックマスターバッチ:1.15g/ccLLDPEベースのマスターバッチで、微粒子サイズ20ミクロン平均カーボンブラック40重量を含む。DBDPOマスターバッチ1:EEA15EA、1.3MIベースのマスターバッチで、DBDPO45および酸化アンチモン15を含む。DBDPEマスターバッチ2:EEA15EA、1.3MIベースのマスターバッチで、DBDPE45および酸化アンチモン15を含む。DBDPO/CBマスターバッチ3:DFDA-7530ベースのマスターバッチで、MTカーボンN99040、DBDPO8および酸化アンチモン3を含む。DBDPE/CBマスターバッチ4:DFDA-7530ベースのマスターバッチで、MTカーボンN99040、DBDPE8および酸化アンチモン3を含む。CHIMASSORB商標944:BASF製、CAS71878-19-8、ポリ[6-[1,1,3,3-テトラメチルブチルアミノ]-1,3,5-トリアジン-2,4-ジイル][2,2,6,6-テトラメチル-4-ピペリジニルイミノ]-l,6-ヘキサンジイル[2,2,6,6-テトラメチル-4-ピペリジニルイミノ]]。DBDPO:デカブロモジフェニルオキシド、CAS1163-19-5、DE-83R、Chemtura製。DBDPE:デカブロモジフェニルエーテル、CAS84852-53-9、Saytex8010、Albemarle製。酸化アンチモン:MicrofineAO9、CAS1309-64-4難燃相乗剤burnsynergist、Chemtura製。本発明は、上記の好ましい実施形態の説明を通して詳細に記載されてきたが、この詳細は例証の主目的のためである。多くの変形および改変が、以下の特許請求の範囲に記載されるように、本発明の趣旨および範囲から逸脱することなく、当業者により実施することができる。"